(57)【要約】【課題】負極活物質である亜鉛の利用率を高くして放電特性を向上させた無水銀アルカリ乾電池を提供する。【解決手段】正極と負極とセパレータとを備えた無水銀アルカリ乾電池であって、負極活物質には、アーモンド形状の亜鉛粒子２１が含有されている。アーモンド形状の亜鉛粒子２１は、長軸方向の長さが１ｍｍ以上５０ｍｍ以下であって、長軸方向の一端の先端部分２２は鋭角な形状である。
2010029678.tif 000002
【特許請求の範囲】
【請求項１】
正極と、負極と、セパレータと、を備え、
前記負極は、負極活物質であるアーモンド形状の亜鉛粒子を含み、
前記アーモンド形状の亜鉛粒子は、長軸方向の長さが０．５ｍｍ以上５０ｍｍ以下であり、長軸方向の両端のうち少なくとも一つが鋭角な先端形状である、無水銀アルカリ乾電池。
【請求項２】
前記アーモンド形状の亜鉛粒子の比表面積は、１６０ｃｍ２／ｇ以上１５００ｃｍ２／ｇ以下である、請求項１に記載されている無水銀アルカリ乾電池。
【請求項３】
前記アーモンド形状の亜鉛粒子の結晶粒径は、１μｍ以上５０μｍ以下である、請求項１又は２に記載されている無水銀アルカリ乾電池。
【請求項４】
前記アーモンド形状の亜鉛粒子の長軸に垂直な断面において、０．１≦短径／長径≦１という関係を有する、請求項１から３のいずれか一つに記載されている無水銀アルカリ乾電池。
【請求項５】
前記負極は、分散媒であるゲル状アルカリ電解液を含む、請求項１から４のいずれか一つに記載されている無水銀アルカリ乾電池。
【請求項６】
前記負極活物質として最大径が５００μｍ以下の亜鉛微粒子も含まれており、前記アーモンド状の亜鉛粒子の量は全負極活物質中の２質量％以上８０質量％以下である、請求項１から５のいずれか一つに記載されている無水銀アルカリ乾電池。
【請求項７】
前記アーモンド形状の亜鉛粒子の長軸に垂直な断面において、３／２０≦短径／長径≦１という関係を有し、前記亜鉛微粒子の最大径が２５０μｍ以下である、請求項６に記載されている無水銀アルカリ乾電池。
【請求項８】
前記負極の密度は、２．３ｇ／ｃｍ３以上３．８ｇ／ｃｍ３以下である、請求項１から７のいずれか一つに記載されている無水銀アルカリ乾電池。
【請求項９】
前記アーモンド形状の亜鉛粒子には、Ａｌ、Ｂｉ、Ｉｎ、ＣａおよびＭｇからなる群から選ばれた少なくとも１種類の物質が添加されている、請求項１から８のいずれか一つに記載されている無水銀アルカリ乾電池。
【請求項１０】
前記アーモンド形状の亜鉛粒子および前記亜鉛微粒子には、Ａｌ、Ｂｉ、Ｉｎ、ＣａおよびＭｇからなる群から選ばれた少なくとも１種類の物質が添加されている、請求項６または７に記載されている無水銀アルカリ乾電池。
【発明の詳細な説明】
【技術分野】
【０００１】
本発明は、無水銀アルカリ乾電池に関するものである。
【背景技術】
【０００２】
正極に二酸化マンガン、負極に亜鉛、電解液にアルカリ水溶液を用いたアルカリマンガン乾電池は、汎用性が高く安価であるため、各種機器の電源として広く普及している。【０００３】
アルカリ乾電池において、負極活物質には、ガスアトマイズ法等で得られる不定形の亜鉛粉を使用している。以前は、亜鉛粉同士の接触および亜鉛粉と集電体との接触を十分確保して集電効率を高めるために負極に水銀を加えて亜鉛粉表面にアマルガムを形成させていた。けれども、環境への配慮から、１９８０〜１９９０年頃にかけて、アルカリ乾電池の無水銀化が進み、それによってアルカリ乾電池の耐食性や放電特性は低下した。【０００４】
耐食性に関する問題は、例えば特許文献１に記載されているようなインジウム、アルミニウム、ビスマス等を少量含んだ耐食性の高い亜鉛合金粉を用いる技術を用いることにより解決がなされてきた。【０００５】
一方放電特性に関しては、特許文献２に記載されているように、亜鉛粉末に亜鉛の薄片を適量混ぜることによって亜鉛粉末同士および亜鉛粉末と集電体との接触を十分に確保する試みが行われていた。電解液に関しては、無水銀化することによって亜鉛粉末が沈殿して電解液と分離しないようにゲル状電解液を用いているが、ゲル状電解液中で周囲の亜鉛粉末や集電体との接触が不十分な亜鉛粉末の集合体は十分な反応が進まず、負極活物質として利用されないままになってしまうが、特許文献２に記載の技術は、このようなことを防ごうとする技術である。
【先行技術文献】
【特許文献】
【０００６】
【特許文献１】特公平３−７１７３７号公報
【特許文献２】特表２０００−５０３４６７号公報
【発明の概要】
【発明が解決しようとする課題】
【０００７】
しかしながら、特許文献２に記載の技術においては、実施例として０．６１×０．６１×０．０２５ｍｍの矩形の亜鉛薄片のみが記載されているが、このような形状・厚みの亜鉛薄片は丸まってしまって塊になってしまいやすく、亜鉛粉末同士および亜鉛粉末と集電体との接触を十分に確保できないという問題があった。さらに特許文献２記載の亜鉛薄片は矩形の薄片であるので、その矩形の面によって電解液の拡散が妨げられて放電特性が悪化するという問題もあった。
【課題を解決するための手段】
【０００８】
本発明は、かかる点に鑑みてなされたものであり、その目的とするところは、負極活物質である亜鉛の利用率を高くして放電特性を向上させた無水銀アルカリ乾電池を提供することにある。【０００９】
上記の課題を解決するために、本発明の無水銀アルカリ乾電池は、正極と、負極と、セパレータと、を備え、前記負極は、負極活物質であるアーモンド形状の亜鉛粒子を含み、前記アーモンド形状の亜鉛粒子は、長軸方向の長さが０．５ｍｍ以上５０ｍｍ以下であり、長軸方向の両端のうち少なくとも一つが鋭角な先端形状である構成とした。ここで粒子とは、小片（particle）のことである。またアーモンド形状の亜鉛粒子の長軸方向の両端のうち少なくとも一つが鋭角な先端形状であるとは、アーモンド形状の亜鉛粒子の長軸方向の両端のうち少なくとも一方の端部において、該長軸を含む面によって切り取られた先端部分が該面内においてなしている角が鋭角であることである。なお、負極中のアーモンド形状の亜鉛粒子は、そのままの形態で存在してもよいし、折れ曲がったり、螺旋的に存在していてもよい。【００１０】
ある実施形態において、アーモンド形状の亜鉛粒子の比表面積は、１６０ｃｍ２／ｇ以上１５００ｃｍ２／ｇ以下である。【００１１】
ある実施形態において、アーモンド形状の亜鉛粒子の結晶粒径は、１μｍ以上５０μｍ以下である。【００１２】
ある実施形態において、アーモンド形状の亜鉛粒子の長軸に垂直な断面において、０．１≦短径／長径≦１という関係を有する。【００１３】
ある実施形態において、負極は、分散媒であるゲル状アルカリ電解液を含む。【００１４】
ある実施形態において、負極活物質として最大径が５００μｍ以下の亜鉛微粒子も含まれており、前記アーモンド状の亜鉛粒子の量は全負極活物質中の２質量％以上８０質量％以下である。微粒子というのは上述の粒子との比較において、粒子よりも小さいものを指し、好ましくは最大径での比較において一桁以上小さいものを指す。ここで、アーモンド形状の亜鉛粒子の長軸に垂直な断面において、３／２０≦短径／長径≦１という関係を有し、前記亜鉛微粒子の最大径が２５０μｍ以下であることが好ましい。【００１５】
ある実施形態において、負極の密度は、２．３ｇ／ｃｍ３以上３．８ｇ／ｃｍ３以下である。【００１６】
ある実施形態において、アーモンド形状の亜鉛粒子には、Ａｌ、Ｂｉ、Ｉｎ、ＣａおよびＭｇからなる群から選ばれた少なくとも１種類の物質が添加されている。【００１７】
ある実施形態において、アーモンド形状の亜鉛粒子および亜鉛微粒子には、Ａｌ、Ｂｉ、Ｉｎ、ＣａおよびＭｇからなる群から選ばれた少なくとも１種類の物質が添加されている。
【発明の効果】
【００１８】
本発明の無水銀アルカリ乾電池においては、長軸方向の両端のうち少なくとも一つが鋭角であるアーモンド形状の亜鉛粒子を負極活物質として有しているので、負極活物質の亜鉛の小片同士を確実に電気的に接触させるとともに電解液が拡散し易いため、負極の利用率が大きくなって放電特性が向上する。
【図面の簡単な説明】
【００１９】
【図１】アーモンド形状の亜鉛粒子の模式的な図である。
【図２】（ａ）はメルトスピニング法に用いるロールの外形図であり、（ｂ）は溝部分の拡大図である。
【図３】作製した亜鉛の小塊の性質を記載した図表である。
【図４】実施例１，比較例１〜３の評価結果を示した図表である。
【図５】実施例２〜８の評価結果を示した図表である。
【図６】実施例９〜１６の評価結果を示した図表である。
【図７】実施例１７〜２５の評価結果を示した図表である。
【図８】実施例２６〜４１の評価結果を示した図表である。
【図９】実施例４２〜４９の評価結果を示した図表である。
【図１０】実施例５０〜５８の評価結果を示した図表である。
【図１１】実施形態に係るアルカリ乾電池の一部破断図である。
【発明を実施するための形態】
【００２０】
まず無水銀アルカリ乾電池の負極に用いる亜鉛の小塊について説明する。ここでいうところの亜鉛の小塊というのは、形状を問わず、最大径が数μｍから１０ｍｍくらいの負極活物質として用いられる亜鉛の小さな塊・小片のことであり上述の亜鉛粒子および亜鉛微粒子を含む概念である。ここでの亜鉛には亜鉛以外の少量の金属（水銀は除く）を含んだ亜鉛合金も含まれる。
【００２１】
従来の市販のアルカリ乾電池に充填されている亜鉛の小塊は、ガスアトマイズ法によって作製される粉体であって、形状はジャガイモのような不定形の塊であり、平均粒径が１８０μｍ近辺になるように篩で分級させたものである。三井金属株式会社製の亜鉛粉末（ロットＮｏ．７０ＳＡ−Ｈ、Ａｌ５０ｐｐｍ，Ｂｉ５０ｐｐｍ、Ｉｎ２００ｐｐｍ含有）を例として挙げることができる。
【００２２】
以下の実施形態においては、アーモンド形状の亜鉛の粒子をメルトスピニング法によって作製した。メルトスピニング法とは、回転する単ロールに溶融金属を噴出・滴下させて、遠心力により吹き飛ばして金属小塊を形成する方法である。溶融金属の噴出量やロールの回転数を調整することで帯状金属から粉体まで種々の形状の金属を作製することができる。なお、本願の亜鉛粒子の作製方法は、メルトスピニング法に限定されない。
【００２３】
アーモンド形状の亜鉛の粒子の形状は、図１に示す形状である。アーモンド形状亜鉛粒子２１は、その長軸方向２３の一方の端部が尖った鋭角の先端部分２２となっている。もう一方の端部は鈍角の先端部分２４となっている。なお、亜鉛の粒子の表面は滑らかであっても、荒れた面であってもどちらでも構わない。このようなアーモンド形状亜鉛粒子２１は通常の円筒形あるいは円板形状のロールを用いて作製することができるが、図２に示すロール３０を用いても作製できる。この場合、回転軸３２から最遠の円柱側面部に溝３１が形成されていて、この溝３１に溶融金属を噴出することで、長軸方向２３に垂直な断面における短径／長径の値が大きなアーモンド形状亜鉛粒子２１を作製することができる。なお、この短径／長径の値は、溝３１の幅ｍと深さｈとの両方の値によって決まってくる。溝３１の形状は横断面が三角形のものに限定されず、横断面が矩形やＵ字状などでもよい。
【００２４】
（実施形態）
−亜鉛の小塊の作製−
アルカリ乾電池を作製するために、上述の三井金属株式会社製の亜鉛粉末を用いて、メルトスピニング法によって種々の形状の亜鉛の小塊を作製した。作製条件と出来上がった亜鉛の小塊の形状・性質を図３の図表に示す。ノズルというのは、亜鉛粉末を加熱してロールに噴出する際に用いるものである。溝形状ｈ／ｍがゼロであるのは、溝がなくフラットなロールを用いたことを示している。なお、作製条件が一定であっても出来上がった亜鉛の小塊の形状は一定ではないので、図表に示す形状は当該作製条件においてもっとも多くできた小塊の平均を示している。また、亜鉛の小塊の最大径も同様に平均を示しており、Ｎｏ．４〜２８のアーモンド形状の亜鉛粒子では最大径は、０．５ｍｍ以上５０ｍｍ以下の範囲内にある。ここで形状がいも状（Ｎｏ．１）とあるのは原料の亜鉛粉末そのもののことである。矩形板状（Ｎｏ．２）とあるのは、アーモンド形状の亜鉛粒子の両端部を切り落として外形を矩形としたものである。
【００２５】
−比表面積の測定−
亜鉛の小塊の比表面積は、ガス吸着法を用いて測定した。測定装置には、島津製作所株式会社製のＡＳＡＰ−２０１０を用いた。亜鉛の小塊を約７ｇ採取して測定セルに入れて、１２０℃、２時間の条件で真空脱ガス処理を行い、その後吸着ガスとしてＫｒを使用してガスの吸着量を測定して比表面積を換算した。
【００２６】
−結晶粒径の測定−
亜鉛の小塊の結晶粒径は、顕微鏡写真から測定した。すなわち、作製された亜鉛小塊の表面または断面を、光学顕微鏡や電子顕微鏡で拡大して写真を撮影し、その写真に写った結晶粒径を測定したものである。１枚の写真には粒界で囲まれた領域が数十個以上写るように顕微鏡の倍率を調整した。顕微鏡写真に任意に複数の直線を引いて、１０個以上の粒界と交点を有する直線を選び、連続して並ぶ１０個の粒界において前記直線と１個目の粒界との交点から、前記直線と１０個目の粒界との交点までの距離を測定し、その距離を９で除した値ｒを求めた。このような直線をさらに２つ以上選んでｒを求めて、これらのｒの平均値を亜鉛小塊の結晶粒径とした。
【００２７】
−アルカリ乾電池の説明−
以下、本発明の一実施の形態である、無水銀アルカリ乾電池について説明する。図１１に示すように、この無水銀アルカリ乾電池は、正極合剤ペレット３と、ゲル状負極６とを有する。正極合剤ペレット３とゲル状負極６とはセパレータ４により隔てられている。正極ケース１は、ニッケルメッキされた鋼板からなる。この正極ケース１の内部には、黒鉛塗装膜２が形成されている。
【００２８】
図１１に示す無水銀アルカリ乾電池は以下のようにして作製することができる。すなわち、まず正極ケース１の内部に、二酸化マンガン等の正極活物質を含む中空円筒型の正極合剤ペレット３を複数個挿入し、加圧することによって正極ケース１の内面に密着させる。
【００２９】
そして、この正極合剤ペレット３の内側に、円柱状に巻いたセパレータ４および絶縁キャップ５を挿入した後、セパレータ４と正極合剤ペレット３を湿潤させる目的で電解液を注液する。
【００３０】
注液後、セパレータ４の内側にゲル状負極６を充填する。ここでゲル状負極６は、あらかじめ負極活物質である亜鉛小塊をゲル状のアルカリ電解液（分散媒）に混合分散させることにより作製する。この亜鉛小塊は、上述の通りに作製されたものである。また、ゲル状負極のアルカリ電解液にはアニオン性界面活性剤と４級アンモニウム塩型カチオン性界面活性剤、また必要に応じてインジウム化合物を添加する。
【００３１】
それから、樹脂製封口板７、負極端子を兼ねる底板８、および絶縁ワッシャ９とが一体化された負極集電体１０を、ゲル状負極６に差し込む。そして正極ケース１の開口端部を封口板７の端部を介して底板８の周縁部にかしめつけて正極ケース１の開口部を密着させる。
【００３２】
最後に、正極ケース１の外表面に外装ラベル１１を被覆することで、本実施形態における無水銀アルカリ乾電池を得ることができる。
【００３３】
−亜鉛小塊の評価−
上で説明した無水銀アルカリ乾電池において、負極活物質である亜鉛小塊の検討を行った実施例を以下に示す。なお、以下の実施例は本発明の例示であり、本発明はこれらの実施例に限定されるものではない。
【００３４】
＜実施例１、比較例１〜３＞
ゲル状負極６を以下の手順で作製した。
【００３５】
図３の材料Ｎｏ．４のアーモンド形状亜鉛粒子を実施例１の負極活物質とした。また、比較例１の負極活物質としてＮｏ．１のいも状亜鉛小塊を、比較例２の負極活物質としてＮｏ．２の矩形板状亜鉛小塊を、比較例３の負極活物質としてＮｏ．３の円板状亜鉛小塊を選んだ。なお、以後に説明する実施例・比較例も含めて、いずれの亜鉛小塊・亜鉛粒子にもＡｌ：０．００５質量％、Ｂｉ：０．００５質量％、Ｉｎ：０．０２０質量％が含有されている。
【００３６】
次に、上記の亜鉛粒子あるいは亜鉛小塊１００重量部に対して、分散媒であるゲル状アルカリ電解液として、３３重量％の水酸化カリウム水溶液（ＺｎＯを２重量％含有）５４重量部、架橋型ポリアクリル酸０．７重量部、架橋型ポリアクリル酸ナトリウム１．４重量部を混合し、さらに、水酸化インジウム０．０３重量部（金属インジウムとして０．０１９７重量部）を加えて混合して無水銀の負極をそれぞれ作製した。
【００３７】
続いて、単３形の無水銀アルカリ乾電池の作製を行った。
【００３８】
正極は、次のように作製した。電解二酸化マンガン及び黒鉛を重量比９４：６の割合で混合し、この混合粉１００重量部に対して電解液（ＺｎＯを２重量％含有する３９重量％の水酸化カリウム水溶液）１重量部を混合させた後、ミキサーで均一に攪拌・混合を行って一定粒度に整粒した。そして得られた粒状物を中空円筒型を用いて加圧成形して正極合剤ペレットとした。ここで、電解二酸化マンガンは東ソー株式会社製のＨＨ−ＴＦ、黒鉛は日本黒鉛工業株式会社製のＳＰ−２０を用いた。
【００３９】
このようにして得られた正極合剤ペレットを正極ケースの内壁面を覆うように挿入した後、セパレータと底紙とをさらに挿入した。セパレータは株式会社クラレ製のビニロン−リヨセル複合不織布を用いた。それからセパレータの内側に３３重量％の水酸化カリウム水溶液（ＺｎＯを２重量％含有）を注液し、上記の負極を充填して底板をかしめて単３形アルカリ乾電池をそれぞれ作製した。
【００４０】
このようにして作製した乾電池について、以下の２種類の放電条件によって評価を行った。
【００４１】
放電条件（Ａ）：１００ｍＡの定電流での放電であり、放電電圧が０．９Ｖになるまでの放電容量を評価対象とした。温度条件は２０℃である。本条件は、いわゆるローレート放電特性を判断するためのものである。
【００４２】
放電条件（Ｂ）：１０００ｍＡの定電流での放電であり、放電電圧が０．９Ｖになるまでの放電容量を評価対象とした。温度条件は２０℃である。本条件は、いわゆるハイレート放電特性を判断するためのものである。
【００４３】
図４に実施例１と比較例１〜３の乾電池Ａ１〜Ａ４の評価結果を示す。比較例のように亜鉛小塊が、いも状・矩形板状・円板状であるのに比べて実施例１のようにアーモンド形状であると、放電条件（Ａ）、（Ｂ）のいずれでも放電容量が大きく優れた放電特性であることがわかる。これは、亜鉛小塊間の電子伝導性と電解液の拡散し易さによるものと考えられる。すなわち、アーモンド形状であると長軸方向の少なくとも一方の端部の鋭角な先端部分ともう一方の先端部分とが、隣接する亜鉛小塊（粒子）や亜鉛小塊の集合体に刺さるなどして確実に接触し、そのため亜鉛小塊間の電子伝導のネットワークが緊密になって他の亜鉛小塊と電気的に接続していない孤立した亜鉛小塊がほとんど存在しないようになる。そして、電解液はアーモンド形状の先端部分およびその近辺において流動抵抗が低いために拡散しやすくなっている。亜鉛小塊間の電子伝導ネットワークが緊密になっていると、亜鉛小塊の集合体の全体で時間的に均一に反応が進むため、反応が進まないで取り残される亜鉛小塊がほとんど存在せず、結果として放電容量が大きくなる。また、電解液の拡散が妨げられると未反応の活物質が存在していても放電電圧が降下してしまい放電容量が小さくなるが、アーモンド形状の亜鉛粒子を負極活物質として用いればそのような事態は避けられる。なお、アーモンド形状の亜鉛粒子の長軸方向の少なくとも一方の端部は鋭角であるが、もう一方の端部は鋭角でも鈍角でも構わない。両端が鋭角の方が放電特性を向上させる効果がより大きいが、一方の端部だけが鋭角であっても放電特性の向上効果が十分に観察される。
【００４４】
比較例１では、亜鉛小塊の集合体において集合体全体で亜鉛小塊同士をあらゆる場所で接触させておくのが困難であるため、亜鉛小塊間の電子伝導性が悪く、孤立した亜鉛小塊が多く存在し、それらは反応が遅れてしまう。比較例２においては、比較例１に比べれば電子伝導ネットワークは緊密にできるが、鋭角な先端部分がないので隣接する亜鉛小塊（粒子）や亜鉛小塊の集合体に刺さる効果が小さく、実施例１ほどの緊密度がなく、さらにアーモンド形状に比べて矩形の板状であるため電解液の拡散が妨げられる。比較例３においては、比較例１と同様に亜鉛小塊間の電子伝導性が悪く、比較例２のように電解液の拡散が妨げられる。また、板状（薄片）である比較例２，３の亜鉛小塊は、丸まってしまっていも状に近い形状になるため電子伝導ネットワークの緊密度が低下するが、アーモンド形状は丸まりにくく電子伝導ネットワークの緊密度は低下しない。
【００４５】
＜実施例２〜８＞
図５に示すように、実施例２乃至８は、図３のＮｏ．５乃至１１のアーモンド形状の亜鉛粒子をそれぞれ負極活物質として用い、それ以外は実施例１と同様にして乾電池Ｂ１〜Ｂ７を作製したものである。これらの乾電池の放電条件（Ａ）、（Ｂ）による評価結果は図５に示す通りである。
【００４６】
実施例２では、アーモンド形状の亜鉛粒子の比表面積が１５０ｃｍ２／ｇとやや小さいので亜鉛粒子同士の接触点が少なくなっており、比較例１〜３に比べた放電特性の向上度合いがそれほど高くはない。また実施例８では、アーモンド形状の亜鉛粒子の比表面積が１７００ｃｍ２／ｇとやや大きいので、亜鉛粒子の表面に電解液を保持しやすくなって電解液の拡散し易さが低下しており、比較例１〜３に比べた放電特性の向上度合いがそれほど高くはない。従って、アーモンド形状の亜鉛粒子の比表面積は１６０ｃｍ２／ｇ以上１ ５００ｃｍ２／ｇ以下が好ましい。ただし、実施例２および実施例８の乾電池も比較例の乾電池に比べると、実用上放電特性に十分な向上が見られる。
【００４７】
＜実施例９〜１６＞
図６に示すように、実施例９乃至１６は、図３のＮｏ．１２乃至１９のアーモンド形状の亜鉛粒子をそれぞれ負極活物質として用い、それ以外は実施例１と同様にして乾電池Ｃ１〜Ｃ８を作製したものである。これらの乾電池の放電条件（Ａ）、（Ｂ）による評価結果は図６に示す通りである。
【００４８】
実施例９では、アーモンド形状の亜鉛粒子の結晶粒径が０．５μｍとやや小さいので粒界から発生するガスの量が多くなり、比較例１〜３に比べた放電特性の向上度合いがそれほど高くはない。また実施例１６は、アーモンド形状の亜鉛粒子の結晶粒径が６０μｍとやや大きいので亜鉛の反応性がやや抑えられ、比較例１〜３に比べた放電特性の向上度合いがそれほど高くはない。従って、アーモンド形状の亜鉛粒子の結晶粒径は１μｍ以上５０μｍ以下が好ましい。ただし、実施例９および実施例１６の乾電池も比較例に乾電池の比べると、実用上放電特性に十分な向上が見られる。
【００４９】
＜実施例１７〜２５＞
図７に示すように、実施例１７乃至２５は、図３のＮｏ．２０乃至２８のアーモンド形状の亜鉛粒子をそれぞれ負極活物質として用い、それ以外は実施例１と同様にして乾電池Ｄ１〜Ｄ９を作製したものである。これらの乾電池の放電条件（Ａ）、（Ｂ）による評価結果は図７に示す通りである。
【００５０】
実施例１７乃至２５では、アーモンド形状の亜鉛粒子の長軸方向に垂直な断面における短径／長径の値が０．１から１まで順に変化しているが、０．５が最も放電特性が良好である。即ち、横断面の短径／長径の値が０．１以上１以下であれば、丸まってしまうというような変形が起こりにくく、電解液の拡散経路が確保されやすいので優れた放電特性が得られる。横断面の短径／長径の値が０．１５以上１以下であると放電特性がより良好であるので、より好ましい。
【００５１】
＜実施例２６〜４１＞
図８に示すように、実施例２６乃至４１は、図３のＮｏ．１４あるいはＮｏ．２３のアーモンド形状の亜鉛粒子を負極活物質として用い、さらにＮｏ．１のいも状の亜鉛小塊（粒状亜鉛）も負極活物質として加えて、それ以外は実施例１と同様にして乾電池Ｅ１〜Ｅ１６を作製したものである。なお、アーモンド形状の亜鉛粒子の量を全負極活物質（亜鉛）に対して図８に示すように種々に変更している。これらの乾電池の放電条件（Ａ）、（Ｂ）による評価結果は図８に示す通りである。
【００５２】
実施例２６〜３３では、アーモンド形状の亜鉛粒子として図３のＮｏ．１４を用いており、全負極活物質中のアーモンド形状の亜鉛粒子の混合割合は１質量％（電池Ｅ１）から７０質量％（電池Ｅ８）としている。実施例３４〜４１では、アーモンド形状の亜鉛粒子として図３のＮｏ．２３を用いており、全負極活物質中のアーモンド形状の亜鉛粒子の混合割合は３質量％（電池Ｅ９）から８５質量％（電池Ｅ１６）としている。
【００５３】
アーモンド形状の亜鉛粒子の混合割合が１質量％の電池Ｅ１は、比較例１乃至３よりはハイレートおよびローレートの放電特性の両方が良好であるが、電池Ｅ２から電池Ｅ８と比較すると両方の放電特性はやや低い。また、アーモンド形状の亜鉛粒子の混合割合が８５質量％の電池Ｅ１６は、比較例１乃至３よりはハイレートおよびローレートの放電特性の両方が良好であるが、電池Ｅ９から電池Ｅ１５と比較するとハイレート放電特性がやや低い。この結果から考えられるのは、全負極物質中にアーモンド形状の亜鉛粒子が２質量％よりも少ない量しか含有されていないと、負極物質間を繋ぐアーモンド形状の亜鉛粒子が少なすぎて電子伝導ネットワークの構築量が少なく、放電特性の向上がそれほど大きくないということと、全負極物質中にアーモンド形状の亜鉛粒子が８０質量％よりも多いと、電解液の拡散性の向上がさほど顕著ではなく、ハイレートの放電特性がそれほど大きくは向上しないことである。従って、全負極活物質中のアーモンド形状の亜鉛粒子の混合割合は２質量％以上８０質量％以下がより好ましい。
【００５４】
＜実施例４２〜４９＞
図９に示すように、実施例４２乃至４９は、図３のＮｏ．２０，２１，２４，２６，２８のアーモンド形状の亜鉛粒子を負極活物質として用い、さらにＮｏ．１のいも状の亜鉛小塊（粒状亜鉛）も負極活物質として加えて、それ以外は実施例１と同様にして乾電池Ｆ１〜Ｆ８を作製したものである。なお、全負極活物質（亜鉛）中におけるアーモンド形状の亜鉛粒子の量は５質量％とし、粒状亜鉛の大きさ（最大径）を０．２５ｍｍ以下である電池Ｆ１−Ｆ４，Ｆ８と０．２５ｍｍ超である電池Ｆ５−Ｆ７の２種類とした。これらの乾電池の放電条件（Ａ）、（Ｂ）による評価結果は図９に示す通りである。
【００５５】
電池Ｆ１と電池Ｆ５、電池Ｆ２と電池Ｆ６、電池Ｆ３と電池Ｆ７のそれぞれの比較を行うと、粒状亜鉛の最大径が０．２５ｍｍよりも大きいと放電特性は比較例１〜３よりは向上しているがその向上度合いが小さい。これは粒状亜鉛の最大径が０．２５ｍｍよりも大きいと、電子伝導ネットワークを緊密に形成する働きと電解液の拡散の働きとが小さいからと考えられる。従って、混合する粒状亜鉛の最大径は０．２５ｍｍ以下であることが好ましい。また電池Ｆ１〜Ｆ４と電池Ｆ８とを比べると、アーモンド形状の亜鉛粒子の横断面の短径／長径の値が０．１５以上になると、０．１の場合に比べて放電特性が顕著に向上することがわかる。
【００５６】
＜実施例５０〜５８＞
図１０に示すように、実施例５０乃至５８は、図３のＮｏ．２４のアーモンド形状の亜鉛粒子を負極活物質として用い、Ｎｏ．１のいも状の亜鉛小塊（粒状亜鉛、最大径が０．２５ｍｍ以下）も負極活物質として加えて、さらに負極の充填度合いを調節して負極の密度を変更しながら、それ以外は実施例１と同様にして乾電池Ｇ１〜Ｇ９を作製したものである。なお、全負極活物質（亜鉛）中のアーモンド形状の亜鉛粒子の量は７質量％とした。これらの乾電池の放電条件（Ａ）、（Ｂ）による評価結果は図１０に示す通りである。
【００５７】
電池Ｇ１および電池Ｇ９は、比較例１〜３よりは放電特性が向上しているがその向上度合いが電池Ｇ２〜Ｇ８に比べて小さい。負極密度が２．３ｇ／ｃｍ３以上３．８ｇ／ｃｍ３以下であると、電子伝導ネットワークを緊密に形成する働きと電解液の拡散の働きとが大きくなるものと考えられる。
【産業上の利用可能性】
【００５８】
以上説明したように、本発明に係る無水銀アルカリ乾電池は、負極の利用率が大きく放電特性が向上しており、長寿命な電池が必要な機器用等として有用である。
【符号の説明】
【００５９】
２１    アーモンド形状の亜鉛粒子
２２    先端部分（鋭角）
２４    先端部分（鈍角）
【図１】
2010029678.tif 000003
【図２】
2010029678.tif 000004
【図３】
2010029678.tif 000005
【図４】
2010029678.tif 000006
【図５】
2010029678.tif 000007
【図６】
2010029678.tif 000008
【図７】
2010029678.tif 000009
【図８】
2010029678.tif 000010
【図９】
2010029678.tif 000011
【図１０】
2010029678.tif 000012
【図１１】
2010029678.tif 000013
【手続補正書】
【提出日】平成22年12月2日(2010.12.2)
【手続補正１】
【補正対象書類名】明細書
【補正対象項目名】全文
【補正方法】変更
【補正の内容】
【発明の詳細な説明】
【技術分野】
【０００１】
本発明は、無水銀アルカリ乾電池に関するものである。
【背景技術】
【０００２】
正極に二酸化マンガン、負極に亜鉛、電解液にアルカリ水溶液を用いたアルカリマンガン乾電池は、汎用性が高く安価であるため、各種機器の電源として広く普及している。
【０００３】
アルカリ乾電池において、負極活物質には、ガスアトマイズ法等で得られる不定形の亜鉛粉を使用している。以前は、亜鉛粉同士の接触および亜鉛粉と集電体との接触を十分確保して集電効率を高めるために負極に水銀を加えて亜鉛粉表面にアマルガムを形成させていた。けれども、環境への配慮から、１９８０〜１９９０年頃にかけて、アルカリ乾電池の無水銀化が進み、それによってアルカリ乾電池の耐食性や放電特性は低下した。
【０００４】
耐食性に関する問題は、例えば特許文献１に記載されているようなインジウム、アルミニウム、ビスマス等を少量含んだ耐食性の高い亜鉛合金粉を用いる技術を用いることにより解決がなされてきた。
【０００５】
一方放電特性に関しては、特許文献２に記載されているように、亜鉛粉末に亜鉛の薄片を適量混ぜることによって亜鉛粉末同士および亜鉛粉末と集電体との接触を十分に確保する試みが行われていた。電解液に関しては、無水銀化することによって亜鉛粉末が沈殿して電解液と分離しないようにゲル状電解液を用いているが、ゲル状電解液中で周囲の亜鉛粉末や集電体との接触が不十分な亜鉛粉末の集合体は十分な反応が進まず、負極活物質として利用されないままになってしまうが、特許文献２に記載の技術は、このようなことを防ごうとする技術である。
【先行技術文献】
【特許文献】
【０００６】
【特許文献１】特公平３−７１７３７号公報
【特許文献２】特表２０００−５０３４６７号公報
【発明の概要】
【発明が解決しようとする課題】
【０００７】
しかしながら、特許文献２に記載の技術においては、実施例として０．６１×０．６１×０．０２５ｍｍの矩形の亜鉛薄片のみが記載されているが、このような形状・厚みの亜鉛薄片は丸まってしまって塊になってしまいやすく、亜鉛粉末同士および亜鉛粉末と集電体との接触を十分に確保できないという問題があった。さらに特許文献２記載の亜鉛薄片は矩形の薄片であるので、その矩形の面によって電解液の拡散が妨げられて放電特性が悪化するという問題もあった。
【課題を解決するための手段】
【０００８】
本発明は、かかる点に鑑みてなされたものであり、その目的とするところは、負極活物質である亜鉛の利用率を高くして放電特性を向上させた無水銀アルカリ乾電池を提供することにある。
【０００９】
上記の課題を解決するために、本発明の無水銀アルカリ乾電池は、正極と、負極と、セパレータと、を備え、前記負極は、負極活物質であるアーモンド形状の亜鉛粒子を含み、前記アーモンド形状の亜鉛粒子は、長軸方向の長さが０．５ｍｍ以上５０ｍｍ以下であり、長軸方向の両端のうち少なくとも一つが鋭角な先端形状である構成とした。ここで粒子とは、小片（particle）のことである。またアーモンド形状の亜鉛粒子の長軸方向の両端のうち少なくとも一つが鋭角な先端形状であるとは、アーモンド形状の亜鉛粒子の長軸方向の両端のうち少なくとも一方の端部において、該長軸を含む面によって切り取られた先端部分が該面内においてなしている角が鋭角であることである。なお、負極中のアーモンド形状の亜鉛粒子は、そのままの形態で存在してもよいし、折れ曲がったり、螺旋的に存在していてもよい。
【００１０】
ある実施形態において、アーモンド形状の亜鉛粒子の比表面積は、１６０ｃｍ２／ｇ以上１５００ｃｍ２／ｇ以下である。
【００１１】
ある実施形態において、アーモンド形状の亜鉛粒子の結晶粒径は、１μｍ以上５０μｍ以下である。
【００１２】
ある実施形態において、アーモンド形状の亜鉛粒子の長軸に垂直な断面において、０．１≦短径／長径≦１という関係を有する。
【００１３】
ある実施形態において、負極は、分散媒であるゲル状アルカリ電解液を含む。
【００１４】
ある実施形態において、負極活物質として最大径が５００μｍ以下の亜鉛微粒子も含まれており、前記アーモンド状の亜鉛粒子の量は全負極活物質中の２質量％以上８０質量％以下である。微粒子というのは上述の粒子との比較において、粒子よりも小さいものを指し、好ましくは最大径での比較において一桁以上小さいものを指す。ここで、アーモンド形状の亜鉛粒子の長軸に垂直な断面において、３／２０≦短径／長径≦１という関係を有し、前記亜鉛微粒子の最大径が２５０μｍ以下であることが好ましい。
【００１５】
ある実施形態において、負極の密度は、２．３ｇ／ｃｍ３以上３．８ｇ／ｃｍ３以下である。
【００１６】
ある実施形態において、アーモンド形状の亜鉛粒子には、Ａｌ、Ｂｉ、Ｉｎ、ＣａおよびＭｇからなる群から選ばれた少なくとも１種類の物質が添加されている。
【００１７】
ある実施形態において、アーモンド形状の亜鉛粒子および亜鉛微粒子には、Ａｌ、Ｂｉ、Ｉｎ、ＣａおよびＭｇからなる群から選ばれた少なくとも１種類の物質が添加されている。
【発明の効果】
【００１８】
本発明の無水銀アルカリ乾電池においては、長軸方向の両端のうち少なくとも一つが鋭角であるアーモンド形状の亜鉛粒子を負極活物質として有しているので、負極活物質の亜鉛の小片同士を確実に電気的に接触させるとともに電解液が拡散し易いため、負極の利用率が大きくなって放電特性が向上する。
【図面の簡単な説明】
【００１９】
【図１】アーモンド形状の亜鉛粒子の模式的な図である。
【図２】（ａ）はメルトスピニング法に用いるロールの外形図であり、（ｂ）は溝部分の拡大図である。
【図３】作製した亜鉛の小塊の性質を記載した図表である。
【図４】実施例１，比較例１〜３の評価結果を示した図表である。
【図５】実施例２〜８の評価結果を示した図表である。
【図６】実施例９〜１６の評価結果を示した図表である。
【図７】実施例１７〜２５の評価結果を示した図表である。
【図８】実施例２６〜４１の評価結果を示した図表である。
【図９】実施例４２〜４９の評価結果を示した図表である。
【図１０】実施例５０〜５８の評価結果を示した図表である。
【図１１】実施形態に係るアルカリ乾電池の一部破断図である。
【発明を実施するための形態】
【００２０】
まず無水銀アルカリ乾電池の負極に用いる亜鉛の小塊について説明する。ここでいうところの亜鉛の小塊というのは、形状を問わず、最大径が数μｍから１０ｍｍくらいの負極活物質として用いられる亜鉛の小さな塊・小片のことであり上述の亜鉛粒子および亜鉛微粒子を含む概念である。ここでの亜鉛には亜鉛以外の少量の金属（水銀は除く）を含んだ亜鉛合金も含まれる。
【００２１】
従来の市販のアルカリ乾電池に充填されている亜鉛の小塊は、ガスアトマイズ法によって作製される粉体であって、形状はジャガイモのような不定形の塊であり、平均粒径が１８０μｍ近辺になるように篩で分級させたものである。三井金属株式会社製の亜鉛粉末（ロットＮｏ．７０ＳＡ−Ｈ、Ａｌ５０ｐｐｍ，Ｂｉ５０ｐｐｍ、Ｉｎ２００ｐｐｍ含有）を例として挙げることができる。
【００２２】
以下の実施形態においては、アーモンド形状の亜鉛の粒子をメルトスピニング法によって作製した。メルトスピニング法とは、回転する単ロールに溶融金属を噴出・滴下させて、遠心力により吹き飛ばして金属小塊を形成する方法である。溶融金属の噴出量やロールの回転数を調整することで帯状金属から粉体まで種々の形状の金属を作製することができる。なお、本願の亜鉛粒子の作製方法は、メルトスピニング法に限定されない。
【００２３】
アーモンド形状の亜鉛の粒子の形状は、図１に示す形状である。アーモンド形状亜鉛粒子２１は、その長軸方向２３の一方の端部が尖った鋭角の先端部分２２となっている。もう一方の端部は鈍角の先端部分２４となっている。なお、亜鉛の粒子の表面は滑らかであっても、荒れた面であってもどちらでも構わない。このようなアーモンド形状亜鉛粒子２１は通常の円筒形あるいは円板形状のロールを用いて作製することができるが、図２に示すロール３０を用いても作製できる。この場合、回転軸３２から最遠の円柱側面部に溝３１が形成されていて、この溝３１に溶融金属を噴出することで、長軸方向２３に垂直な断面における短径／長径の値が大きなアーモンド形状亜鉛粒子２１を作製することができる。なお、この短径／長径の値は、溝３１の幅ｍと深さｈとの両方の値によって決まってくる。溝３１の形状は横断面が三角形のものに限定されず、横断面が矩形やＵ字状などでもよい。
【００２４】
（実施形態）
−亜鉛の小塊の作製−
アルカリ乾電池を作製するために、上述の三井金属株式会社製の亜鉛粉末を用いて、メルトスピニング法によって種々の形状の亜鉛の小塊を作製した。作製条件と出来上がった亜鉛の小塊の形状・性質を図３の図表に示す。ノズルというのは、亜鉛粉末を加熱してロールに噴出する際に用いるものである。溝形状ｈ／ｍがゼロであるのは、溝がなくフラットなロールを用いたことを示している。なお、作製条件が一定であっても出来上がった亜鉛の小塊の形状は一定ではないので、図表に示す形状は当該作製条件においてもっとも多くできた小塊の平均を示している。また、亜鉛の小塊の最大径も同様に平均を示しており、Ｎｏ．４〜２８のアーモンド形状の亜鉛粒子では最大径は、０．５ｍｍ以上５０ｍｍ以下の範囲内にある。ここで形状がいも状（Ｎｏ．１）とあるのは原料の亜鉛粉末そのもののことである。矩形板状（Ｎｏ．２）とあるのは、アーモンド形状の亜鉛粒子の両端部を切り落として外形を矩形としたものである。
【００２５】
−比表面積の測定−
亜鉛の小塊の比表面積は、ガス吸着法を用いて測定した。測定装置には、島津製作所株式会社製のＡＳＡＰ−２０１０を用いた。亜鉛の小塊を約７ｇ採取して測定セルに入れて、１２０℃、２時間の条件で真空脱ガス処理を行い、その後吸着ガスとしてＫｒを使用してガスの吸着量を測定して比表面積を換算した。
【００２６】
−結晶粒径の測定−
亜鉛の小塊の結晶粒径は、顕微鏡写真から測定した。すなわち、作製された亜鉛小塊の表面または断面を、光学顕微鏡や電子顕微鏡で拡大して写真を撮影し、その写真に写った結晶粒径を測定したものである。１枚の写真には粒界で囲まれた領域が数十個以上写るように顕微鏡の倍率を調整した。顕微鏡写真に任意に複数の直線を引いて、１０個以上の粒界と交点を有する直線を選び、連続して並ぶ１０個の粒界において前記直線と１個目の粒界との交点から、前記直線と１０個目の粒界との交点までの距離を測定し、その距離を９で除した値ｒを求めた。このような直線をさらに２つ以上選んでｒを求めて、これらのｒの平均値を亜鉛小塊の結晶粒径とした。
【００２７】
−アルカリ乾電池の説明−
以下、本発明の一実施の形態である、無水銀アルカリ乾電池について説明する。図１１に示すように、この無水銀アルカリ乾電池は、正極合剤ペレット３と、ゲル状負極６とを有する。正極合剤ペレット３とゲル状負極６とはセパレータ４により隔てられている。正極ケース１は、ニッケルメッキされた鋼板からなる。この正極ケース１の内部には、黒鉛塗装膜２が形成されている。
【００２８】
図１１に示す無水銀アルカリ乾電池は以下のようにして作製することができる。すなわち、まず正極ケース１の内部に、二酸化マンガン等の正極活物質を含む中空円筒型の正極合剤ペレット３を複数個挿入し、加圧することによって正極ケース１の内面に密着させる。
【００２９】
そして、この正極合剤ペレット３の内側に、円柱状に巻いたセパレータ４および絶縁キャップ５を挿入した後、セパレータ４と正極合剤ペレット３を湿潤させる目的で電解液を注液する。
【００３０】
注液後、セパレータ４の内側にゲル状負極６を充填する。ここでゲル状負極６は、あらかじめ負極活物質である亜鉛小塊をゲル状のアルカリ電解液（分散媒）に混合分散させることにより作製する。この亜鉛小塊は、上述の通りに作製されたものである。また、ゲル状負極のアルカリ電解液にはアニオン性界面活性剤と４級アンモニウム塩型カチオン性界面活性剤、また必要に応じてインジウム化合物を添加する。
【００３１】
それから、樹脂製封口板７、負極端子を兼ねる底板８、および絶縁ワッシャ９とが一体化された負極集電体１０を、ゲル状負極６に差し込む。そして正極ケース１の開口端部を封口板７の端部を介して底板８の周縁部にかしめつけて正極ケース１の開口部を密着させる。
【００３２】
最後に、正極ケース１の外表面に外装ラベル１１を被覆することで、本実施形態における無水銀アルカリ乾電池を得ることができる。
【００３３】
−亜鉛小塊の評価−
上で説明した無水銀アルカリ乾電池において、負極活物質である亜鉛小塊の検討を行った実施例を以下に示す。なお、以下の実施例は本発明の例示であり、本発明はこれらの実施例に限定されるものではない。
【００３４】
＜実施例１、比較例１〜３＞
ゲル状負極６を以下の手順で作製した。
【００３５】
図３の材料Ｎｏ．４のアーモンド形状亜鉛粒子を実施例１の負極活物質とした。また、比較例１の負極活物質としてＮｏ．１のいも状亜鉛小塊を、比較例２の負極活物質としてＮｏ．２の矩形板状亜鉛小塊を、比較例３の負極活物質としてＮｏ．３の円板状亜鉛小塊を選んだ。なお、以後に説明する実施例・比較例も含めて、いずれの亜鉛小塊・亜鉛粒子にもＡｌ：０．００５質量％、Ｂｉ：０．００５質量％、Ｉｎ：０．０２０質量％が含有されている。
【００３６】
次に、上記の亜鉛粒子あるいは亜鉛小塊１００重量部に対して、分散媒であるゲル状アルカリ電解液として、３３重量％の水酸化カリウム水溶液（ＺｎＯを２重量％含有）５４重量部、架橋型ポリアクリル酸０．７重量部、架橋型ポリアクリル酸ナトリウム１．４重量部を混合し、さらに、水酸化インジウム０．０３重量部（金属インジウムとして０．０１９７重量部）を加えて混合して無水銀の負極をそれぞれ作製した。
【００３７】
続いて、単３形の無水銀アルカリ乾電池の作製を行った。
【００３８】
正極は、次のように作製した。電解二酸化マンガン及び黒鉛を重量比９４：６の割合で混合し、この混合粉１００重量部に対して電解液（ＺｎＯを２重量％含有する３９重量％の水酸化カリウム水溶液）１重量部を混合させた後、ミキサーで均一に攪拌・混合を行って一定粒度に整粒した。そして得られた粒状物を中空円筒型を用いて加圧成形して正極合剤ペレットとした。ここで、電解二酸化マンガンは東ソー株式会社製のＨＨ−ＴＦ、黒鉛は日本黒鉛工業株式会社製のＳＰ−２０を用いた。
【００３９】
このようにして得られた正極合剤ペレットを正極ケースの内壁面を覆うように挿入した後、セパレータと底紙とをさらに挿入した。セパレータは株式会社クラレ製のビニロン−リヨセル複合不織布を用いた。それからセパレータの内側に３３重量％の水酸化カリウム水溶液（ＺｎＯを２重量％含有）を注液し、上記の負極を充填して底板をかしめて単３形アルカリ乾電池をそれぞれ作製した。
【００４０】
このようにして作製した乾電池について、以下の２種類の放電条件によって評価を行った。
【００４１】
放電条件（Ａ）：１００ｍＡの定電流での放電であり、放電電圧が０．９Ｖになるまでの放電容量を評価対象とした。温度条件は２０℃である。本条件は、いわゆるローレート放電特性を判断するためのものである。
【００４２】
放電条件（Ｂ）：１０００ｍＡの定電流での放電であり、放電電圧が０．９Ｖになるまでの放電容量を評価対象とした。温度条件は２０℃である。本条件は、いわゆるハイレート放電特性を判断するためのものである。
【００４３】
図４に実施例１と比較例１〜３の乾電池Ａ１〜Ａ４の評価結果を示す。比較例のように亜鉛小塊が、いも状・矩形板状・円板状であるのに比べて実施例１のようにアーモンド形状であると、放電条件（Ａ）、（Ｂ）のいずれでも放電容量が大きく優れた放電特性であることがわかる。これは、亜鉛小塊間の電子伝導性と電解液の拡散し易さによるものと考えられる。すなわち、アーモンド形状であると長軸方向の少なくとも一方の端部の鋭角な先端部分ともう一方の先端部分とが、隣接する亜鉛小塊（粒子）や亜鉛小塊の集合体に刺さるなどして確実に接触し、そのため亜鉛小塊間の電子伝導のネットワークが緊密になって他の亜鉛小塊と電気的に接続していない孤立した亜鉛小塊がほとんど存在しないようになる。そして、電解液はアーモンド形状の先端部分およびその近辺において流動抵抗が低いために拡散しやすくなっている。亜鉛小塊間の電子伝導ネットワークが緊密になっていると、亜鉛小塊の集合体の全体で時間的に均一に反応が進むため、反応が進まないで取り残される亜鉛小塊がほとんど存在せず、結果として放電容量が大きくなる。また、電解液の拡散が妨げられると未反応の活物質が存在していても放電電圧が降下してしまい放電容量が小さくなるが、アーモンド形状の亜鉛粒子を負極活物質として用いればそのような事態は避けられる。なお、アーモンド形状の亜鉛粒子の長軸方向の少なくとも一方の端部は鋭角であるが、もう一方の端部は鋭角でも鈍角でも構わない。両端が鋭角の方が放電特性を向上させる効果がより大きいが、一方の端部だけが鋭角であっても放電特性の向上効果が十分に観察される。
【００４４】
比較例１では、亜鉛小塊の集合体において集合体全体で亜鉛小塊同士をあらゆる場所で接触させておくのが困難であるため、亜鉛小塊間の電子伝導性が悪く、孤立した亜鉛小塊が多く存在し、それらは反応が遅れてしまう。比較例２においては、比較例１に比べれば電子伝導ネットワークは緊密にできるが、鋭角な先端部分がないので隣接する亜鉛小塊（粒子）や亜鉛小塊の集合体に刺さる効果が小さく、実施例１ほどの緊密度がなく、さらにアーモンド形状に比べて矩形の板状であるため電解液の拡散が妨げられる。比較例３においては、比較例１と同様に亜鉛小塊間の電子伝導性が悪く、比較例２のように電解液の拡散が妨げられる。また、板状（薄片）である比較例２，３の亜鉛小塊は、丸まってしまっていも状に近い形状になるため電子伝導ネットワークの緊密度が低下するが、アーモンド形状は丸まりにくく電子伝導ネットワークの緊密度は低下しない。
【００４５】
＜実施例２〜８＞
図５に示すように、実施例２乃至８は、図３のＮｏ．５乃至１１のアーモンド形状の亜鉛粒子をそれぞれ負極活物質として用い、それ以外は実施例１と同様にして乾電池Ｂ１〜Ｂ７を作製したものである。これらの乾電池の放電条件（Ａ）、（Ｂ）による評価結果は図５に示す通りである。
【００４６】
実施例２では、アーモンド形状の亜鉛粒子の比表面積が１５０ｃｍ２／ｇとやや小さいので亜鉛粒子同士の接触点が少なくなっており、比較例１〜３に比べた放電特性の向上度合いがそれほど高くはない。また実施例８では、アーモンド形状の亜鉛粒子の比表面積が１７００ｃｍ２／ｇとやや大きいので、亜鉛粒子の表面に電解液を保持しやすくなって電解液の拡散し易さが低下しており、比較例１〜３に比べた放電特性の向上度合いがそれほど高くはない。従って、アーモンド形状の亜鉛粒子の比表面積は１６０ｃｍ２／ｇ以上１ ５００ｃｍ２／ｇ以下が好ましい。ただし、実施例２および実施例８の乾電池も比較例の乾電池に比べると、実用上放電特性に十分な向上が見られる。
【００４７】
＜実施例９〜１６＞
図６に示すように、実施例９乃至１６は、図３のＮｏ．１２乃至１９のアーモンド形状の亜鉛粒子をそれぞれ負極活物質として用い、それ以外は実施例１と同様にして乾電池Ｃ１〜Ｃ８を作製したものである。これらの乾電池の放電条件（Ａ）、（Ｂ）による評価結果は図６に示す通りである。
【００４８】
実施例９では、アーモンド形状の亜鉛粒子の結晶粒径が０．５μｍとやや小さいので粒界から発生するガスの量が多くなり、比較例１〜３に比べた放電特性の向上度合いがそれほど高くはない。また実施例１６は、アーモンド形状の亜鉛粒子の結晶粒径が６０μｍとやや大きいので亜鉛の反応性がやや抑えられ、比較例１〜３に比べた放電特性の向上度合いがそれほど高くはない。従って、アーモンド形状の亜鉛粒子の結晶粒径は１μｍ以上５０μｍ以下が好ましい。ただし、実施例９および実施例１６の乾電池も比較例に乾電池の比べると、実用上放電特性に十分な向上が見られる。
【００４９】
＜実施例１７〜２５＞
図７に示すように、実施例１７乃至２５は、図３のＮｏ．２０乃至２８のアーモンド形状の亜鉛粒子をそれぞれ負極活物質として用い、それ以外は実施例１と同様にして乾電池Ｄ１〜Ｄ９を作製したものである。これらの乾電池の放電条件（Ａ）、（Ｂ）による評価結果は図７に示す通りである。
【００５０】
実施例１７乃至２５では、アーモンド形状の亜鉛粒子の長軸方向に垂直な断面における短径／長径の値が０．１から１まで順に変化しているが、０．５が最も放電特性が良好である。即ち、横断面の短径／長径の値が０．１以上１以下であれば、丸まってしまうというような変形が起こりにくく、電解液の拡散経路が確保されやすいので優れた放電特性が得られる。横断面の短径／長径の値が０．１５以上１以下であると放電特性がより良好であるので、より好ましい。
【００５１】
＜実施例２６〜４１＞
図８に示すように、実施例２６乃至４１は、図３のＮｏ．１４あるいはＮｏ．２３のアーモンド形状の亜鉛粒子を負極活物質として用い、さらにＮｏ．１のいも状の亜鉛小塊（粒状亜鉛）も負極活物質として加えて、それ以外は実施例１と同様にして乾電池Ｅ１〜Ｅ１６を作製したものである。なお、アーモンド形状の亜鉛粒子の量を全負極活物質（亜鉛）に対して図８に示すように種々に変更している。これらの乾電池の放電条件（Ａ）、（Ｂ）による評価結果は図８に示す通りである。
【００５２】
実施例２６〜３３では、アーモンド形状の亜鉛粒子として図３のＮｏ．１４を用いており、全負極活物質中のアーモンド形状の亜鉛粒子の混合割合は１質量％（電池Ｅ１）から７０質量％（電池Ｅ８）としている。実施例３４〜４１では、アーモンド形状の亜鉛粒子として図３のＮｏ．２３を用いており、全負極活物質中のアーモンド形状の亜鉛粒子の混合割合は３質量％（電池Ｅ９）から８５質量％（電池Ｅ１６）としている。
【００５３】
アーモンド形状の亜鉛粒子の混合割合が１質量％の電池Ｅ１は、比較例１乃至３よりはハイレートおよびローレートの放電特性の両方が良好であるが、電池Ｅ２から電池Ｅ８と比較すると両方の放電特性はやや低い。また、アーモンド形状の亜鉛粒子の混合割合が８５質量％の電池Ｅ１６は、比較例１乃至３よりはハイレートおよびローレートの放電特性の両方が良好であるが、電池Ｅ９から電池Ｅ１５と比較するとハイレート放電特性がやや低い。この結果から考えられるのは、全負極物質中にアーモンド形状の亜鉛粒子が２質量％よりも少ない量しか含有されていないと、負極物質間を繋ぐアーモンド形状の亜鉛粒子が少なすぎて電子伝導ネットワークの構築量が少なく、放電特性の向上がそれほど大きくないということと、全負極物質中にアーモンド形状の亜鉛粒子が８０質量％よりも多いと、電解液の拡散性の向上がさほど顕著ではなく、ハイレートの放電特性がそれほど大きくは向上しないことである。従って、全負極活物質中のアーモンド形状の亜鉛粒子の混合割合は２質量％以上８０質量％以下がより好ましい。
【００５４】
＜実施例４２〜４９＞
図９に示すように、実施例４２乃至４９は、図３のＮｏ．２０，２１，２４，２６，２８のアーモンド形状の亜鉛粒子を負極活物質として用い、さらにＮｏ．１のいも状の亜鉛小塊（粒状亜鉛）も負極活物質として加えて、それ以外は実施例１と同様にして乾電池Ｆ１〜Ｆ８を作製したものである。なお、全負極活物質（亜鉛）中におけるアーモンド形状の亜鉛粒子の量は５質量％とし、粒状亜鉛の大きさ（最大径）を０．２５ｍｍ以下である電池Ｆ１−Ｆ４，Ｆ８と０．２５ｍｍ超である電池Ｆ５−Ｆ７の２種類とした。これらの乾電池の放電条件（Ａ）、（Ｂ）による評価結果は図９に示す通りである。
【００５５】
電池Ｆ１と電池Ｆ５、電池Ｆ２と電池Ｆ６、電池Ｆ３と電池Ｆ７のそれぞれの比較を行うと、粒状亜鉛の最大径が０．２５ｍｍよりも大きいと放電特性は比較例１〜３よりは向上しているがその向上度合いが小さい。これは粒状亜鉛の最大径が０．２５ｍｍよりも大きいと、電子伝導ネットワークを緊密に形成する働きと電解液の拡散の働きとが小さいからと考えられる。従って、混合する粒状亜鉛の最大径は０．２５ｍｍ以下であることが好ましい。また電池Ｆ１〜Ｆ４と電池Ｆ８とを比べると、アーモンド形状の亜鉛粒子の横断面の短径／長径の値が０．１５以上になると、０．１の場合に比べて放電特性が顕著に向上することがわかる。
【００５６】
＜実施例５０〜５８＞
図１０に示すように、実施例５０乃至５８は、図３のＮｏ．２４のアーモンド形状の亜鉛粒子を負極活物質として用い、Ｎｏ．１のいも状の亜鉛小塊（粒状亜鉛、最大径が０．２５ｍｍ以下）も負極活物質として加えて、さらに負極の充填度合いを調節して負極の密度を変更しながら、それ以外は実施例１と同様にして乾電池Ｇ１〜Ｇ９を作製したものである。なお、全負極活物質（亜鉛）中のアーモンド形状の亜鉛粒子の量は７質量％とした。これらの乾電池の放電条件（Ａ）、（Ｂ）による評価結果は図１０に示す通りである。
【００５７】
電池Ｇ１および電池Ｇ９は、比較例１〜３よりは放電特性が向上しているがその向上度合いが電池Ｇ２〜Ｇ８に比べて小さい。負極密度が２．３ｇ／ｃｍ３以上３．８ｇ／ｃｍ３以下であると、電子伝導ネットワークを緊密に形成する働きと電解液の拡散の働きとが大きくなるものと考えられる。
【産業上の利用可能性】
【００５８】
以上説明したように、本発明に係る無水銀アルカリ乾電池は、負極の利用率が大きく放電特性が向上しており、長寿命な電池が必要な機器用等として有用である。
【符号の説明】
【００５９】
２１    アーモンド形状の亜鉛粒子
２２    先端部分（鋭角）
２４    先端部分（鈍角）
【手続補正２】
【補正対象書類名】特許請求の範囲
【補正対象項目名】全文
【補正方法】変更
【補正の内容】
【特許請求の範囲】
【請求項１】
正極と、負極と、セパレータと、を備え、
前記負極は、負極活物質であるアーモンド形状の亜鉛粒子を含み、
前記アーモンド形状の亜鉛粒子は、長軸方向の長さが０．５ｍｍ以上５０ｍｍ以下であり、長軸方向の両端のうち少なくとも一つが鋭角な先端形状である、無水銀アルカリ乾電池。
【請求項２】
前記アーモンド形状の亜鉛粒子の比表面積は、１６０ｃｍ２／ｇ以上１５００ｃｍ２／ｇ以下である、請求項１に記載されている無水銀アルカリ乾電池。
【請求項３】
前記アーモンド形状の亜鉛粒子の結晶粒径は、１μｍ以上５０μｍ以下である、請求項１又は２に記載されている無水銀アルカリ乾電池。
【請求項４】
前記アーモンド形状の亜鉛粒子の長軸に垂直な断面において、０．１≦短径／長径≦１という関係を有する、請求項１から３のいずれか一つに記載されている無水銀アルカリ乾電池。
【請求項５】
前記負極は、分散媒であるゲル状アルカリ電解液を含む、請求項１から４のいずれか一つに記載されている無水銀アルカリ乾電池。
【請求項６】
前記負極活物質として最大径が５００μｍ以下の亜鉛微粒子も含まれており、前記アーモンド状の亜鉛粒子の量は全負極活物質中の２質量％以上８０質量％以下である、請求項１から５のいずれか一つに記載されている無水銀アルカリ乾電池。
【請求項７】
前記アーモンド形状の亜鉛粒子の長軸に垂直な断面において、３／２０≦短径／長径≦１という関係を有し、前記亜鉛微粒子の最大径が２５０μｍ以下である、請求項６に記載されている無水銀アルカリ乾電池。
【請求項８】
前記負極の密度は、２．３ｇ／ｃｍ３以上３．８ｇ／ｃｍ３以下である、請求項１から７のいずれか一つに記載されている無水銀アルカリ乾電池。
【請求項９】
前記アーモンド形状の亜鉛粒子には、Ａｌ、Ｂｉ、Ｉｎ、ＣａおよびＭｇからなる群から選ばれた少なくとも１種類の物質が添加されている、請求項１から８のいずれか一つに記載されている無水銀アルカリ乾電池。
【請求項１０】
前記アーモンド形状の亜鉛粒子および前記亜鉛微粒子には、Ａｌ、Ｂｉ、Ｉｎ、ＣａおよびＭｇからなる群から選ばれた少なくとも１種類の物質が添加されている、請求項６または７に記載されている無水銀アルカリ乾電池。
【手続補正３】
【補正対象書類名】図面
【補正対象項目名】全図
【補正方法】変更
【補正の内容】
【図１】
2010029678.tif 000014
【図２】
2010029678.tif 000015
【図３】
2010029678.tif 000016
【図４】
2010029678.tif 000017
【図５】
2010029678.tif 000018
【図６】
2010029678.tif 000019
【図７】
2010029678.tif 000020
【図８】
2010029678.tif 000021
【図９】
2010029678.tif 000022
【図１０】
2010029678.tif 000023
【図１１】
2010029678.tif 000024
【国際調査報告】
2010029678.tif 000025
2010029678.tif 000026
2010029678.tif 000027
2010029678.tif 000028
2010029678.tif 000029
2010029678.tif 000030